СПОСОБ ПОЛУЧЕНИЯ ЦЕОЛИТА СТРУКТУРОЙ MTW

2
1. Способ получения цеолита типа ZSM-12 со структурой MTW, характеризующийся тем, что смешивают водные растворы, содержащие соединения алюминия и структурообразующего агента (OSDA) и соединение кремния в мольных соотношениях OSDA/Si=0.05-0.1, Si/Al=25-125, HO/Si=0.5-15, доводят рН полученного раствора до 11.5-13.5, затем проводят кристаллизацию полученной смеси с последующим выделением образовавшегося кристаллического продукта, промыванием дистиллированной водой до достижения рН фильтрата 9-9.5, высушиванием до постоянного веса и прокаливанием при 550±10°С в течение 4-7 часов, далее проводят реакцию ионного обмена с раствором соли аммония с последующим высушиванием до постоянного веса и прокаливанием продукта при 550±10°С в течение 4-7 часов.
2. Способ по п. 1, характеризующийся тем, что высушивание проводят при температуре 80-110°С.
3. Способ по п. 1, характеризующийся тем, что в качестве растворов, содержащих кремний, используют растворы коллоидного диоксида кремния или тетраэтоксисилана.
4. Способ по п. 1, характеризующийся тем, что в качестве растворов, содержащих алюминий, используют октадекагидрат сульфата алюминия, или нонагидрат нитрата алюминия, или метаалюминат натрия, или изопропоксид алюминия.
5. Способ по п. 1, характеризующийся тем, что в качестве структурообразующего агента используют соли моноэтанол-N,N-даметил-N-этил-аммония или диэтанол-N-метил-N-этил-аммония, или их изомеры или производные изомеров.
6. Способ по п. 1, характеризующийся тем, что для проведения реакции ионного обмена берут не менее 20-кратного избытка по массе раствора соли аммония.
7. Способ по п. 1, характеризующийся тем, что в качестве соли аммония для ионного обмена используют хлорид аммония или нитрат аммония.
8. Способ по п. 1, характеризующийся тем, что кристаллизацию проводят в течение 5-6 суток при температуре 145-155°С.
9. Способ по п. 1, характеризующийся тем, что фильтрование проводят при пониженном давлении на стеклянном пористом фильтре.
10. Способ по п. 1, характеризующийся тем, что удаление структурообразующего агента проводят путем отжига при 550±10°С в течение 6-12 часов с шагом нагрева 1°С/мин.
11. Способ по п. 1, характеризующийся тем, что для проведения ионного обмена используют раствор соли аммония с концентрацией не менее 0.5 М.